(57)【特許請求の範囲】
【請求項１】
オブジェクトを塗布する方法であって、
前記オブジェクトのすべて又は一部を第１軸に沿って塗布液内に浸漬させることと、
前記塗布液内に浸漬している間、前記第１軸を中心に又は前記第１軸の周囲で前記オブジェクトを回転させることと、
前記塗布液内に浸漬している間、第２軸を中心に又は第２軸の周囲で前記オブジェクトを回転させることと、
前記塗布液から前記オブジェクトを引き抜くことと、
前記引き抜き後に、前記第１軸を中心に又は前記第１軸の周囲で前記オブジェクトを回転させることと、
前記引き抜き後に、前記第２軸を中心に又は前記第２軸の周囲で前記オブジェクトを回転させることと、
前記引き抜き後に、第３軸を中心に又は第３軸の周囲で前記オブジェクトを回転させることと、を含み、
前記引き抜き後の前記第１軸を中心に又は前記第１軸の周囲で回転させること及び前記第２軸を中心に又は前記第２軸の周囲で回転させることは、前記オブジェクトの表面に遠心力を生成し、前記オブジェクトの前記表面のすべて又は一部上に前記塗布液の膜を形成する、方法。
【請求項２】
前記第１軸を中心に又は前記第１軸の周囲で回転させること及び前記第２軸を中心に又は前記第２軸の周囲で回転させることは、同時に、かつ、前記引き抜き後に生じる、請求項１に記載の方法。
【請求項３】
前記第１軸を中心に又は前記第１軸の周囲で回転させること及び前記第２軸を中心に又は前記第２軸の周囲で回転させることは、異なる時に、かつ、前記引き抜き後に生じる、請求項１に記載の方法。
【請求項４】
前記塗布液は、溶液由来ナノ複合体（ＳＤＮ）ソルゲル前駆体溶液である、請求項１に記載の方法。
【請求項５】
前記オブジェクトは複雑面を備え、前記膜は前記複雑面のすべて又は一部上に生じる、請求項１に記載の方法。
【請求項６】
前記膜は均一な厚さを有する、請求項５に記載の方法。
【請求項７】
前記膜の厚さは、１０％以下だけ変化する、請求項６に記載の方法。
【請求項８】
前記膜の厚さは、前記オブジェクトの前記表面の平均高さと、前記膜の表面の平均高さとの間の差である、請求項７に記載の方法。
【請求項９】
前記膜の表面は均一である、請求項５に記載の方法。
【請求項１０】
前記膜の表面は前記オブジェクトの表面よりも平滑である、請求項９に記載の方法。
【請求項１１】
前記複雑面は、
（ａ）非平面、
（ｂ）９０度以外の角度で交わる２つ以上の平面、
（ｃ）前記オブジェクトの表面に関連した少なくとも１つの三次元の内部もしくは外部形体、又は、
（ｄ）それらの組合せ、のうちの１つを備える、請求項５に記載の方法。
【請求項１２】
前記複雑面は三次元形体を備え、前記三次元形体はマイクロスコピックである、請求項１１に記載の方法。
【請求項１３】
前記三次元形体のすべて又は一部は前記膜で塗布される、請求項１２に記載の方法。
【請求項１４】
前記三次元形体はナノスコピックである、請求項１１に記載の方法。
【請求項１５】
前記三次元形体のすべて又は一部は前記膜で塗布される、請求項１４に記載の方法。
【請求項１６】
前記三次元形体は、突起部、陥没、孔、開口、表面チャネル、内部チャネル、プラトー、起伏、屈曲、押出し、切片、メサパターン、プレナム又はそれらの組合せの１つ又は複数から選択される、請求項１１に記載の方法。
【請求項１７】
前記膜は、溶液由来ナノ複合体（ＳＤＮ）膜を備える、請求項５に記載の方法。
【請求項１８】
前記第１軸を中心に又は前記第１軸の周囲で前記オブジェクトを回転させること及び前記第２軸を中心に又は前記第２軸の周囲で回転させることは、
前記第１軸を中心に又は前記第１軸の周囲で第１ジンバルを回転させる第１機構に連結された第１ジンバルと、
前記第２軸を中心の又は前記第２軸の周囲での回転を可能にするために前記第１ジンバルに連結された第２ジンバルと、
前記第２ジンバル及び前記オブジェクトに連結されたオブジェクトホルダと、を用いて実行され、
前記オブジェクトホルダは、前記第１軸及び前記第２軸を中心に又は前記第１軸及び前記第２軸の周囲で回転可能である、請求項１に記載の方法。
【請求項１９】
前記第３軸を中心に又は前記第３軸の周囲で前記オブジェクトを回転させることをさらに含み、前記第１軸を中心に又は前記第１軸の周囲で前記オブジェクトを回転させること、前記第２軸を中心に又は前記第２軸の周囲で前記オブジェクトを回転させること、及び、前記第３軸を中心に又は前記第３軸の周囲で前記オブジェクトを回転させることは、
前記第１軸を中心に又は前記第１軸の周囲で第１ジンバルを回転させる第１機構に連結された第１ジンバルと、
前記第２軸を中心の又は前記第２軸の周囲での回転を可能にするために前記第１ジンバルに連結された第２ジンバルと、
前記第３軸を中心の又は前記第３軸の周囲での回転を可能にするために前記第２ジンバルに連結された第３ジンバルと、
前記第３ジンバル及び前記オブジェクトに連結されたオブジェクトホルダと、を用いて実行され、
前記オブジェクトホルダは、前記第１軸、前記第２軸及び前記第３軸を中心に又は前記第１軸、前記第２軸及び前記第３軸の周囲で回転可能である、請求項１に記載の方法。
【発明の詳細な説明】
【技術分野】
【０００１】
本出願は、２０１１年５月２６日に「オブジェクトを塗布するための方法及び装置」の発明の名称で出願された米国特許仮出願第６１／４９０，４３４号の優先権を主張し、その開示が本明細書に明示的に組み込まれる。
【０００２】
[0001]  複雑面を有するオブジェクトに均一な塗布を可能にするシステム及びプロセスが開示される。また、オブジェクトと、オブジェクトに共有結合された薄膜と、を備える複合体が開示される。
【背景技術】
【０００３】
[0002]  ディスク塗布は、通常、浸漬塗布、スピン塗布及び浸漬スピン塗布などの方法によって行われる。浸漬塗布では、ディスクが塗布液の中に浸漬させられて取り除かれることにより、余分な材料はディスクから排出されることができる。スピン塗布では、ディスクを回転可能なスピンドル上に水平面に置く。塗布液は、スピンするディスクの上面に塗布され、次いで仮想遠心力によりディスクの表面に亘って広げられる。浸漬スピン塗布では、オブジェクトを塗布液の中に水平面に浸漬させ、次いで取り除き水平面にスピンさせて余分な液を取り除く。修正された浸漬スピン塗布機は、ディスクを垂直面に回転させるスピンドルを使用する。この手法では、ディスクの縁部を塗布液の中に浸漬させ、回転させてディスクの両面の最外部に塗布する。次いでディスクを塗布液から取り除き、水平面内でスピンさせて余分な塗布液を取り除く。米国特許出願公開第２００４／０２０２７９３号明細書を参照されたい。
【０００４】
[0003]  ロール塗布機は、主に平面に塗布するために使用されてきた。
【０００５】
[0004]  前述のそれぞれにおいて、薄膜はオブジェクトの平面と同一面にある平面を有する。
【０００６】
[0005]  これらの先行技術において、典型的なディスク又は平面より複雑なオブジェクトの表面に均一に塗布するように設計された塗布機はない。従って、本発明の目的は、複雑面を有するオブジェクトに塗布することができる塗布システム及びプロセスを提供することである。
【発明の概要】
【０００７】
[0006]  好ましい実施形態では、オブジェクトを塗布するためのシステムは、４つの構成部品、すなわち（１）前処理ユニット、（２）第１の加工ユニット、（３）第１の後処理ユニット及び（４）それぞれがオブジェクトを係合し、オブジェクトを２つ以上の軸を中心に又は２つ以上の軸の周囲を回転させるように構成された、１つ又は複数の塗布装置を備える。該システムは、塗布装置が前処理ユニットと第１の処理ユニットとの間、及び、第１の加工ユニットと第１の後処理ユニットとの間を移動できるように構成される。該システム及び／又はユニットは、システム又はユニット内の温度及び大気を制御することができるように封入されることが好ましい。
【０００８】
[0007]  追跡構造を様々なユニットの上のシステムの中に組み込むことができる。追跡システムは、追跡部並びに塗布装置が追跡部を通過するときに塗布装置を移動させ、塗布装置を処理ユニット及び加工ユニット内の適切な位置に停止させるための適切な駆動及び制御機構を含む。
【０００９】
[0008]  システムは、塗布されるオブジェクトを塗布装置に取り付けることができるように、前処理ユニットの前に又は前処理ユニットから上流に入口ポートを有することが好ましい。より好ましくは、オブジェクトをシステムの封入された部分の外部にある、塗布装置に取り付ける。後者の場合、追跡システムは、好ましくは閉囲されたシステムから外方に延在し、塗布装置を支持する。従って、塗布装置を、追跡システムを介して入口ポートと通って、前処理及び必要に応じて他のユニットの中に移動できる。オブジェクトが塗布され処理された後、システムは、オブジェクトを入口ポートから取り除くことができるように、塗布装置の動きを逆転させる。
【００１０】
[0009]  好ましい実施形態では、システムは、後処理ユニットの後に出口ポートを含む。このような構成によって、その中で第１の塗布装置が、前処理ユニットからシステムに入り、塗布される処理ユニットに移動し、照射のために後処理ユニットに移動し、出口ポートを介して出ることができるシステムの連続作動が可能になる。第２の塗布装置は、第１の塗布装置がシステムから出ると、前処理ユニットからシステムに入ることができる。これによって複数の塗布装置をシステム内に存在させることが可能になり、それによってシステムの作動効率が高まる。
【００１１】
[0010]  塗布装置は、第１のジンバルが第１の軸を中心に又は第１の軸の周囲を回転するように第１の機構に連結された第１のジンバル、第２の軸を中心にした又は第２の軸の周囲での回転を可能にするように第１のジンバルに連結された第２のジンバル、第２の軸を中心に又は第２の軸の周囲を第２のジンバルが回転するように第２のジンバルに連結された第２の機構、及び、第２のジンバルに連結されたオブジェクトホルダを備える。そのように構成される際、オブジェクトホルダ及びオブジェクトホルダ内のオブジェクトは、第１及び第２の軸を中心に又は第１及び第２の軸の周囲を回転可能である。
【００１２】
[0011]  別の実施形態では、塗布装置は、第１のジンバルが第１の軸を中心に又は第１の軸の周囲を回転するように第１の機構に連結された第１のジンバル、第２の軸を中心にした又は第２の軸の周囲での回転を可能にするように第１のジンバルに連結された第２のジンバル、第３の軸を中心にした又は第３の軸の周囲での回転を可能にするように第２のジンバルに連結された第３のジンバル、第２のジンバルが第２の軸を中心に又は第２の軸の周囲を回転するように第２のジンバルに連結された第２の機構、第３のジンバルが第３の軸を中心に又は第３の軸の周囲を回転するように第３のジンバルに連結された第３の機構、及び、第３のジンバルに連結されたオブジェクトホルダを備える。この構成は、ホルダ並びにオブジェクトを第１、第２及び第３の軸を中心に又は第１、第２及び第３の軸の周囲を回転させる。
【００１３】
[0012]  またシステムは、第２の加工ユニット及び第２の後処理ユニットを含むことができる。第２の加工ユニットは、塗布装置を第１の後処理ユニットから受領するように構成され、第２の後処理ユニットは、塗布装置を第２の加工ユニットから受領するように構成される。
【００１４】
[0013]  一部の実施形態では、第１の加工ユニットは、塗布装置に対して走行回路を形成するために、塗布装置を第２の後処理ユニットから受領するように構成される。
【００１５】
[0014]  好ましい実施形態では、前処理ユニットはプラズマヘッドを備える。プラズマヘッドは、例えば、塗布されるオブジェクトの表面に接する大気圧プラズマ又は酸素プラズマを生成することができる。好ましいプラズマヘッドは、オブジェクトの表面のすべて又は一部を暴露させることができる６軸プラズマヘッドである。
【００１６】
[0015]  オブジェクトの表面の前処理は表面を活性化させ、次いで表面は、オブジェクトの表面と薄膜との間に形成される共有結合の数を増加させる。この前処理により、プラズマ前処理を実行しない場合より表面に強力に接着する薄膜がもたらされる。また薄膜の表面のプラズマ処理を使用して、第２の薄膜の第１の薄膜への接着を高めることができる。この実施形態では、塗布装置は、プラズマ処理のための前処理ユニットに移動させられ、次いで同じ又は異なる塗布液を塗布される。薄膜の表面のプラズマ前処理を使用するこの手法を後続の薄膜に対して繰り返すことができる。
【００１７】
[0016]  オブジェクトを塗布するためのプロセスには、オブジェクトの１つ又は複数の表面を前処理すること、オブジェクトのすべて又は一部を塗布液の中に第１の垂直軸に沿って浸漬させること、任意選択的に塗布液内に浸漬している間、オブジェクトを第１の垂直軸を中心に又は第１の垂直軸の周囲を回転させること、任意選択的に塗布液内に浸漬している間、オブジェクトを第２の垂直軸を中心に回転させること、塗布されたオブジェクトを形成するためにオブジェクトを塗布液から引き抜くこと、引き抜いた後に塗布されたオブジェクトを垂直軸を中心に又は垂直軸の周囲を回転させること、引き抜いた後に塗布されたオブジェクトを第２の軸を中心に又は該第２の軸の周囲を回転させること、及び、塗布されたオブジェクトを後処理することを含む。
【００１８】
[0017]  またプロセスは、オブジェクトを第３の軸を中心に又は第３の軸の周囲を回転させることを含むことができる。
【００１９】
[0018]  前処理は、オブジェクトの表面のすべて又は一部をプラズマに暴露することを含むことができる。
【００２０】
[0019]  後処理は、塗布されたオブジェクトのすべて又は一部を紫外線、可視光線又は赤外線放射の少なくとも１つに暴露することを含むことができる。暴露の波長、強度及び期間は変化させることができる。また後処理は、ＵＶ、可視光線及び赤外線の２つ以上の利用で達成することができ、また場合によっては、マイクロ波を含む電磁気フルスペクトル並びに高エネルギー放射線の使用によってもたらされる。またこの後処理は、単一周波数の単色レーザー光線を含むことができる。
【００２１】
[0020]  複合体は、オブジェクト及びオブジェクトの１つ又は複数の表面のすべて又は一部に共有結合された薄層を備える。薄膜は、ＡＳＴＭ  Ｄ３３５９クロスハッチ接着試験によって測定される３Ｂより大きい接着値を有する。薄膜は、一部の実施形態では薄膜の全厚さ寸法の１０％以下だけ変化する均一な厚さを有する。一部の実施形態では、薄膜の表面は、オブジェクトの塗布された表面より平滑である。
【００２２】
[0021]  場合によっては、オブジェクトは、薄膜が複雑面のすべて又は一部を被覆する複雑面を有する。複雑面は、（ａ）非平面、（ｂ）９０度以外の角度で交わる２つ以上の平面、（ｃ）オブジェクトの表面に関連した少なくとも１つの三次元の内部もしくは外部形体、又はそれらの組合せを備える。
【００２３】
[0022]  場合によっては、三次元形体はマイクロスコピックである。一部の実施形態では、三次元のマイクロスコピックの形体のすべて又は一部は共形の薄膜で塗布される。
【００２４】
[0023]  また複合体は、三次元のナノスコピックの形体を含むこともできる。一部の実施形態では、三次元のナノスコピックの形体のすべて又は一部は共形の薄膜で塗布される。
【００２５】
[0024]  また第２の薄膜がオブジェクトの表面に付着した薄膜のすべて又は一部を被覆する多層薄膜を備えることができる。一部の実施形態では、この第２の薄膜は、ＡＳＴＭ  Ｄ３３５９クロスハッチ接着試験によって測定される、３Ｂより大きい第１の薄膜に対して接着値を有する。
【図面の簡単な説明】
【００２６】
【図１】１平面上に塗布を施した正方形の平坦なオブジェクト、及びオブジェクトの最も大きい二次元面積を示す図である。
【図２】表面全体を被覆する薄膜塗布を施した球の断面図である。
【図３】球の半分を被覆する薄膜塗布を施した球の断面図である。
【図２】オブジェクトの表面全体に亘って塗布を施した正方形の平坦なオブジェクト及びオブジェクトの最も大きい二次元面積を示す図である。
【図３】オブジェクトの頂面に塗布を施した正方形の平坦なオブジェクト及びオブジェクトの両側面上の表面の半分を示す図である。またオブジェクトの最も大きい二次元面積も示されている。
【図４】その中で半球面４０４及び平坦な円形面が薄膜で完全に被覆された、半球の断面図である。
【図５】その中で半球の一部のみが薄膜で被覆された、半球の断面図である。
【図６】粗面及びオブジェクト上の粗面に一致する薄膜を有するオブジェクトの断面図である。
【図７】約１００〜５００μの高さ及び離間距離の周期的な突起部を有する、フレネルレンズの断面図である。薄膜はレンズの複雑面に一致する。
【図８】オブジェクトを２つの軸を中心に回転させることができる装置を示す図である。
【図９】オブジェクトを３つの軸を中心に回転させることができる装置を示す図である。
【図１０】オブジェクトを３つの軸を中心に回転させることができる装置の別の実施形態を示す図である。
【図１１】オブジェクトを３つの軸を中心に回転させることができる装置のさらに別の実施形態を示す図である。
【図１２】本発明による塗布装置を示す図である。
【図１３】図１２の拡大図である。
【図１４Ａ】スピンドル駆動組立体２０、回転モータ２２、スピンドル２４、部品ホルダ２６及びオブジェクト２８の正面図である。
【図１４Ｂ】装置２６及びオブジェクト２８の斜視図である。
【図１５】塗布装置の別の実施形態を示す図である。
【図１６】表面の粗度を決定するために使用することができる、一部のパラメータを識別する複雑面の断面を示す図である。
【図１７】オブジェクトを塗布するためのシステムの平面図である。
【図１８】追加の加工及び後処理ユニットを有するモジュールと組み合わせた、請求項１７のシステムの平面図である。
【図１９】一体化した二重プロセスの平面図である。
【発明を実施するための形態】
【００２７】
[0046]  均一塗布は、オブジェクトが非平面を有する場合、又は、三次元形体が平面もしくは非平面に関連する場合のような、オブジェクトの表面が複雑である場合に問題がある。例えば、三次元形体が表面から外部に延在する場合は、塗布液をその周囲に溜めることができる。三次元形体が内部に延在する場合は、塗布液内に浸漬される際に、塗布液の粘度、形体の寸法、及び形体の配向に依存して、その表面を塗布するために塗布液を形体内に溜めるか、又は、その中に入れないことが可能である。
【００２８】
被覆の主材
[0047]  これらの問題は、オブジェクトの１つ又は複数の複雑面に塗布溶液を塗布し、オブジェクトが多方向の遠心力を受けることによって克服される。これは、オブジェクトの１つ又は複数の複雑面に加えられる三次元のテンソル力を生成する重力と合わせた多方向の遠心力である。これにより、塗布溶液が複雑面のすべて又は一部に亘って一様に広がって、均一の薄膜が生成される。
【００２９】
[0048]  遠心力は垂直力又は慣性力であり、実際は求心力がなく、回転中に液体上の明確な作用力を説明するために発見的目的のためにこの文脈において使用される。この発見的遠心力は、
（１）第１及び第２の軸を中心としたオブジェクトの回転率、
（２）第１の軸を中心としたオブジェクトの回転率及び第２の軸を中心としたオブジェクトの角度、
（３）第１、第２及び第３の軸を中心としたオブジェクトの回転率、
（４）第１及び第２の軸を中心としたオブジェクトの回転率及び第３の軸を中心としたオブジェクトの角度、
（５）第１の軸を中心としたオブジェクトの回転率並びに第２及び／又は第３の軸を中心としたオブジェクトの角度、
（６）１つ又は複数の軸を中心としたオブジェクトの回転方向、
（７）１つ又は複数の軸を中心としたオブジェクトの角度を変えるために、１つ又は複数の軸を中心とした回転方向によって制御される。
【００３０】
[0049]  ２つ以上の軸を中心にもしくは２つ以上の軸の周囲のオブジェクトの回転率及び／又は角度は、特定の遠心力をオブジェクトの表面上の特定の点に加えるために選択される。
【００３１】
[0050]  適切な遠心力が加えられると、塗布溶液は、塗布されるオブジェクトの一部を横切って均一に分散されるようになる。一部の実施形態では、塗布された部分は、オブジェクトの１つ又は複数の複雑面を含む。均一な溶液は、均一な薄膜をオブジェクト上に形成して開示された複合体を生成する。
【００３２】
[0051]  好ましい実施形態では、複合体は、オブジェクトの１つ又は複数の表面の少なくともすべて又は一部が複合体表面を備えるオブジェクト、及び、該オブジェクトの１つ又は複数の複雑面のすべて又は一部を被覆する薄膜を備え、薄膜は複雑面のすべて又は一部を覆う均一な厚さを有する。
【００３３】
複雑なオブジェクト
[0052]  本明細書で使用される場合、「複雑なオブジェクト」もしくは「複雑面を備えるオブジェクト」又は文法的等価物は、少なくとも１つの複雑面を備えるあらゆるオブジェクトを指す。本明細書で使用される場合、巨視的な「複雑面」は、（ａ）非平面、（ｂ）９０度以外の角度で交わる２つ以上の平面、（ｃ）オブジェクトの他の表面に関連した少なくとも１つの三次元の内部もしくは外部形体、又は（ｄ）それらの組合せである。巨視的な複雑なオブジェクトは、立方体などの６つの直交する表面を有するオブジェクトを含まない。
【００３４】
[0053]  巨視的な非平面の例は、円筒形オブジェクトの端面を形成する球又は半球の表面である。また円筒形の表面は非平面である。
【００３５】
[0054]  角錐形は、巨視的な平面が９０度以外の角度で交わる場合における複雑なオブジェクトの例である。菱面構造は、９０度以外の角度で交わる巨視的な表面を有するオブジェクトの別の例である。
【００３６】
[0055]  三次元形体の例には、１つ又は複数の突起部、陥没、孔、開口、表面チャネル、内部チャネル、プラトー、起伏、屈曲、押出し、切片、メサパターン及びプレナム、並びに巨視的な表面に関連したそれらの組合せが含まれる。多くの場合、形体は高アスペクト比（ＨＡＲ）を有する。ＨＡＲは、通常２対１、５対１、１０対１、１００対１及び１００対１を超える範囲である。
【００３７】
[0056]  複雑面がオブジェクト上に存在する場合に決定するのに場合によって有益であるパラメータは、複雑性の係数である。本明細書で使用される場合、「複雑性の係数（ｃｏｅｆｆｉｃｉｅｎｔ  ｏｆ  ｃｏｍｐｌｅｘｉｔｙ）」、「複雑性係数（ｃｏｍｐｌｅｘｉｔｙ  ｃｏｅｆｆｉｃｉｅｎｔ）」又は文法的等価物は、（ａ）薄膜によって被覆された総表面積の（ｂ）オブジェクトの最も大きい二次元の突起した面積、又は、塗布されたオブジェクトの部分の最も大きい二次元の突起した面積に対する比率である。オブジェクトの最も大きい突起した面積は、平面上の塗布されたオブジェクトの実際の又は数学的突起部である。複雑面が存在する場合、複雑性の係数は１より大きくなる。コンピュータ援用製図（ＣＡＤ）ソフトウェアプログラムを使用して、二次元の図上に三次元のオブジェクトを突起させることができる。１つの供給元は、米国カリフォルニア州のＳａｎ  ＪｏｓｅにあるＡｄｏｂｅ  Ｓｙｓｔｅｍｓ，Ｉｎｃ．（アドビシステムズ株式会社）である。
【００３８】
[0057]  図１は、長さｘの辺長１０４及び長さｚの厚さ１０６（但し、ｚ＝０．２ｘである）を有する薄い正方形のオブジェクト１０２（一定の縮尺ではない）を示す。正方形の一表面は薄膜１０８で塗布されているものとする。オブジェクト１０２の表面上のクロスハッチを参照されたい。塗布される表面はｘ２である。線１１０は、オブジェクトの最も大きい二次元面積（１１２）を生成するために平面上に突起する。またオブジェクトの最も大きい突起した面積もｘ２である。従って平坦な正方形基板の平面に対する複雑性係数は、従って１である。従って平面は複雑面ではない。またこのオブジェクトは、６つの直交する表面を有するので、巨視的な複雑なオブジェクトではない。
【００３９】
[0058]  しかしながら、球の全表面積が薄膜で被覆される場合、被覆される面積は４πｒ２である。２０４で示される薄膜塗布を有する球の断面である図２を参照されたい。塗布されたオブジェクトの最も大きい二次元の突起した面積は、球を二等分する円２０６の面積、すなわち、πｒ２である。複雑性係数は従って４である。
【００４０】
[0059]  図３は、球の半分のみが薄膜３０４で被覆される、球３０２の断面である。塗布されたオブジェクトの最も大きい二次元の突起した面積も、球を二等分する円の面積である。複雑性係数は、従って４πｒ２／２をπｒ２で割った商、すなわち２である。
【００４１】
[0060]  図４は、半球表面４０４及び平坦な円の表面４０６が薄膜で完全に被覆されている、半球４０２の断面である。被覆された総面積は、４πｒ２／２＋πｒ２である。被覆されたオブジェクトの最も大きい二次元の突起した面積は、オブジェクトの基部における円の面積である。複雑性係数は、従って４πｒ２／２＋πｒ２をπｒ２で割った商、すなわち３である。
【００４２】
[0061]  図５は、半球５０２の一部のみが薄膜５０４で被覆された、半球５０２の断面である。この場合、塗布されたオブジェクトは、塗布されるオブジェクトの部分によって画定される「塗布された疑似オブジェクト」又は「疑似オブジェクト」と呼ばれることがある。本明細書で使用される場合、用語「塗布された疑似オブジェクト」は、塗布された表面によって画定されたオブジェクトの部分、及び、塗布表面の縁部を連結するオブジェクト内部の最も小さい仮想表面を指す。この場合、仮想表面は、半球の基部を形成する円５１０の面積より小さい面積を有する円５０６である。また、その仮想円は、塗布された仮想オブジェクトの最も大きい二次元の突起した面積５０８でもある。この疑似オブジェクトの複雑性係数は、１より大きい。
【００４３】
[0062]  場合によっては、複雑性係数は、オブジェクトの表面上の１つ又は複数の三次元形体のすべて又は一部に対して決定される。例えば、円筒などの多くの高アスペクト比の形体が図１におけるオブジェクト１０２の表面１０８から突起するが、各円筒の半分のみが塗布される場合は、半分塗布された円筒のそれぞれは疑似オブジェクトを画定する。複雑性係数は、円筒の塗布された面積の割当て（πｒ２＋（２πｒ）（１／２ｈ）を疑似オブジェクトの最も大きい突起した面積（２ｒｘ１／２ｈ＝ｒｈ）で割った商である。ｈがｒに等しい場合は、複雑性係数は２πである。
【００４４】
[0063]  場合によっては、複雑性係数は、２、３、４、５、６又はそれより大きい。場合によっては、複雑性係数はπ又はπの倍数である。
【００４５】
[0064]  前述は巨視的なスケールの複雑面を説明している。しかし複雑面はまた、マイクロスコピック（ミクロン）及びナノスコピック（ナノメートル）スケールから見ることもできる。
【００４６】
[0065]  複雑な巨視的な表面を含むほとんどの表面は、通常、マイクロスコピック又はナノスコピックスケールで測定される、ある程度の表面粗度（Ｒ）を有する。この粗度は、オブジェクトを作成するために使用される組成物及びどのように製造されたかによってまちまちである可能性がある。また粗度は、表面上にマイクロスコピック又はナノスコピックの形体を意図的に形成する結果であってもよい。例えば、フレネルレンズは、高さ及び幅が１００μであることが可能なグローブを有することができる。この状態でグローブは、表面の粗度に寄与する。それぞれの場合において、表面粗度は、分離して見る際に、それ自体が複雑面を有するマイクロスコピック又はナノスコピックの複雑なオブジェクトである表面の形体によってもたらされる。またグローブは、検討中の有効な表面積を増加させるので、表面の複雑性係数に寄与する。
【００４７】
薄膜
[0066]  マイクロスコピックスケールで、薄膜は１μ〜１０００μの厚さを有することができるが、通常は１μ〜約５００、１μ〜２５０μ、１μ〜１００μ又は１μ〜１０μの範囲である。これらの範囲の最小厚さは、２μ、５μ、１０μ又は１００μであることが可能である。
【００４８】
[0067]  ナノスコピックスケールで、薄膜は１ｎｍ〜１０００ｎｍ、１ｎｍ〜約５００、１ｎｍ〜約２５０ｎｍ、１ｎｍ〜１００ｎｍ又は１ｎｍ〜１０ｎｍの厚さを有することができる。これらの範囲の最小厚さは、２ｎｍ、５ｎｍ、１０ｎｍ又は１００ｎｍであることが可能である。
【００４９】
[0068]  薄膜は平坦又は共形であることが可能である。平坦な薄膜は、少なくとも１つの平面を有する薄膜である。平坦な薄膜は、通常巨視的な表面上の薄膜塗布に関連する。
【００５０】
[0069]  共形の薄膜は、表面に関連した形体に一致する薄膜である。図６は、粗面６０４を有するオブジェクト６０２の断面である。薄膜６０６は、オブジェクト６０２上の粗面６０４に一致する。
【００５１】
[0070]  図７は、フレネルレンズ７０２の断面である。レンズ７０２は、約１００〜５００μの高さ及び離間距離である周期的な突起部７０４を有する。薄膜７０６は、これらの突起部の表面及びレンズ表面の残余に一致する。
【００５２】
[0071]  一態様では、共形塗布は、表面の粗度と比較してその厚さによって画定される。当業者に公知であるように、粗度を測定する方法は多い。概して薄膜は、厚さＴがＲ／２より小さい場合に一致する。Ｔが２Ｒより大きい場合は、薄膜は平坦又は水平であり、「表面粗度を除く」と言われる。
【００５３】
[0072]  これらの記述子の中で、Ｒａ測定は一般的工学慣行に通常採用される最も効率的な表面粗度測定の１つである。これは表面に高度変動の良好な概要を提供する。図１６は、表面の粗度を決定するために使用できる一部のパラメータを識別する、複雑面１６０２の断面である。図１６は平均線１６０４を示し、該線は一般表面方向に平行であり、線の上に形成された面積の合計が線の下に形成された面積の合計と等しい方法で表面を分ける。ここで表面粗度Ｒａは、試料長によって分けられる平均線の上下の全面積の絶対値の合計によって得られる。従って、表面粗度値は、
Ｒａ＝（｜ａｒｅａ  ａｂｃ｜＋｜ａｒｅａ  ｃｄｅ｜）／ｆ
によって得られる（式中ｆはフィードである）。
【００５４】
[0073]  表面粗度の標準定義は、
【数１】
0005872102.tif 000002
として得ることができる（式中、Ｒａは、（｜ａｒｅａ  ａｂｃ｜＋｜ａｒｅａ  ｃｄｅ｜）／ｆである各点に対する、収集された粗度データ点ｙｉの絶対値の算術平均である）。平均粗度Ｒａは高さの単位で表される。
【００５５】
[0074]  しかし、表面の粗度は、以下の３つの基本的カテゴリーに分類される異なる方法で測定できる。
（１）表面高さの平均的挙動を提供する統計記述子。例えば、平均粗度Ｒａ，二乗平均平方根粗度Ｒｑ、歪度Ｓｋ及び尖度Ｋ。
（２）単発事象に依存する極値記述子。例は、最大ピーク高さＲｐ、最大谷高さＲｖ、及び谷高さに対する最大ピークＲｍａｘである。
（３）複数の事象に基づいた表面の変化を説明する構造記述子。この記述子の例は相関長である。
【００５６】
[0075]  また無次元の表面粗度、表面粗度係数（Ｃｓｒ）は、測定された表面粗度の、表面を説明する表面形体の最大高さに対する割合になることを定義することができることに留意されたい。この点において、Ｃｓｒの値が１に近づくほど、表面の変動は大きくなる。Ｒａがより小さくまた実質的に最大表面要素より小さい場合は、表面は比較的に平滑でありＣｓｒは１より小さい。位相的には平滑表面Ｃｓｒはゼロに近づき、また最大要素サイズはゼロに近づくと、接近の割合はＣｓｒが近づく割合を決定する。
【００５７】
[0076]  多くの場合に薄膜は、１つ又は複数の複雑面を備えるものであっても、オブジェクトの表面全体を塗布する。しかし場合によっては、表面の一部のみが塗布される。これは、当業者には周知であるように、塗布されないオブジェクトの一部を遮蔽することによって促進することができる。場合によっては、オブジェクトの少なくとも１０％、２０％、３０％、４０％、５０％、６０％、７０％、８０％、もしくは９０％又はそれ以上が塗布される。オブジェクトが複雑面を備える際は、複雑面の少なくとも１０％、２０％、３０％、４０％、５０％、６０％、７０％、８０％、もしくは９０％又はそれ以上が塗布される。
【００５８】
[0077]  さらなる薄膜を塗布されたオブジェクトに追加することができ、この場合一緒に取り込む薄膜層を多層薄膜と呼ぶことがある。一部の実施形態では、多層薄膜内の薄膜は、以下に論じるように均一な薄膜、及び／又は薄膜に共有結合される。
【００５９】
均一な薄膜
[0078]  本明細書に使用される場合、用語「均一な薄膜」又は文法的等価物は、均一な厚さを有する薄膜を指す。薄膜は、厚さが１０パーセント以下、より好ましくは５パーセント以下、最も好ましくは１パーセント以下だけ変化する場合に、均一な厚さを有する。厚さは、オブジェクトの表面の平均高さと薄膜の表面の平均高さとの差として測定できる。
【００６０】
[0079]  薄膜の表面の高さに対するオブジェクトの表面の高さは、（１）直接機械測定、（２）光干渉法、（３）断面分析又は（４）過電流解析によって測定できる。
【００６１】
[0080]  薄膜の表面の高さに対するオブジェクトの表面の高さは、透過電子顕微鏡法又は走査電子顕微鏡法を使用して、塗布されたオブジェクトの断面から測定できる。測定は、好ましくは薄膜の幅が少なくとも３倍の長さであり、薄膜の幅が５倍の長さであり、薄膜の幅が１０倍の長さであり、好ましくは、薄膜の幅の１００倍の長さ、最も好ましくは薄膜の幅の１０００倍の断面からなる。場合によっては、厚さは、図７の薄膜部分７０８もしくはフレネルレンズ７０２又は複雑面のすべてもしくは一部もしくは複数部分に亘る厚さなどの、複雑面上に存在する形体のすべてもしくは一部もしくは複数部分から測定される。
【００６２】
[0081]  薄膜の表面の平滑性は、走査電子顕微鏡法又は原子間力顕微鏡法並びにサーフスキャン式システムによって具現化されるようなより単純な手法を使用して測定することができる。平滑な薄膜の表面は、実質的に不規則性、粗さ、又は突起がない。平滑は、上に定義されたようにＣｓｒが１／２より小さい表面として定義することができる。
【００６３】
共有結合した薄膜
[0082]  一部の実施形態では、薄膜は、オブジェクトの表面に共有結合される。一部の従前のオブジェクトは、オブジェクトの表面に共有結合された薄膜を有していた。しかし、本明細書に開示された薄膜は、先行技術の薄膜と比較してオブジェクトの表面により大きい粘度を有する。
【００６４】
[0083]  表面への共有接着を測定するための便利な試験は、当業者には周知のＡＳＴＭ  Ｄ３３５９クロスハッチ接着試験である。先行技術の薄膜塗布は、３Ｂ以下の接着値を有すると分類できる。本明細書に開示された薄層は、３Ｂ、３．５Ｂ、４．０Ｂ、４．５Ｂ又は５．０Ｂより大きい接着値を有する。さらに一部の実施形態では、第２の薄膜は、複数層の薄膜がオブジェクトの表面に結合されるときとのように、第１の薄膜に共有結合される。この場合、第２の薄膜は、追加の薄膜層に対して３Ｂ、３．５Ｂ、４．０Ｂ、４．５Ｂ又は５．０Ｂなどより大きい接着値を有すことができる。
【００６５】
[0084]  表面（薄膜層のオブジェクトの表面）を処理することによって、薄膜の表面への粘度を増加させることができて、表面上の化学的反応基又は原子の数が増加する。これらの化学的反応基又は原子は、塗布液内で１つ又は複数の成分と反応し、その結果得られる薄膜は、表面の前処理をしない場合より多くの共有結合によって表面に結合される。
【００６６】
[0085]  好ましい表面処理は、大気圧プラズマ又は酸素プラズマによって生成されるプラズマなどのプラズマで表面を処理するものである。
【００６７】
[0086]  複数層の薄膜が生成される際に、各層は、次の層を形成する塗布溶液を添加する前に、プラズマで処理することができる。この方法で、層間及び複数層の薄膜とオブジェクトの表面との間の粘度を増加させることができる。要するに、この処理は、層間及び層とオブジェクトの表面との間の結合の強度を増加することにより、塗布の性能を向上させる。
【００６８】
[0087]  開示された共有結合された薄膜は、平面を含むオブジェクトのあらゆる表面を塗布することができる。しかし好ましい実施形態では、薄膜は、上に定義したように、オブジェクト上の複雑面のすべて又は一部に共有結合される。また共有結合された薄膜は、上述のように均一な薄膜であることが可能である。
【００６９】
オブジェクト
[0088]  巨視的なオブジェクトには、太陽電池、燃料電池、エンジン部品、タービン翼、プロペラ、弁、フランジ、マフラー及び車輪リムなどの自動車部品、半導体加工装置の構成部品、パイプ及びチューブ、予め切断した半導体ウェハ、可撓性の電子機器並びに標準電子ボードが含まれる。予め切断した半導体ウェハは、通常８〜１２インチの直径を有し、複数のチップ又はプロセッサを含む。
【００７０】
[0089]  巨視的なオブジェクトは、通常１ｃｍ、２ｃｍ、３ｃｍ、４ｃｍ、５ｃｍ、６ｃｍ、７ｃｍ、８ｃｍ、９ｃｍもしくは１０ｃｍ又はそれ以上の少なくとも１つの寸法を有し、１〜５、１〜４、１〜３もしくは１〜２メートル又はそれ以上の高さであることが可能である。
【００７１】
２つの回転軸を備える装置
[0090]  本明細書で使用される場合、用語「ジンバル」は、オブジェクトが単一の軸を中心に又は単一の軸の周囲を回転することができるあらゆる枢動される支持部を指す。２つのジンバルを使用する一部の実施形態では、２つのジンバルに対する回転軸が同一点で交差することが好ましい。３つのジンバルが使用される場合、少なくとも２つの、好ましくは３つの軸が同一点で交差することが好ましい。
【００７２】
[0091]  本明細書で使用される場合、用語「軸を中心とした回転」又は文法的等価物は、軸を中心とした少なくとも３６０度の回転を指す。
【００７３】
[0092]  本明細書で使用される場合、用語「軸の周囲の回転」又は文法的等価物は、軸を中心とした３６０度未満の回転を指す。開示された実施形態では、オブジェクトは、第２の軸に対してオブジェクトの角度を変更するために軸を中心に回転される。
【００７４】
[0093]  図８は、垂直軸２０４及び水平軸８０６を中心にオブジェクト８０２を回転させるための装置８００を示す。第１のジンバル８０８は駆動軸８１０に取り付けられ、駆動軸８１０は次いでモータ（図示せず）に回転可能に取り付けられる。第２のジンバル８１２は、回転可能な軸８１４及び８１６を介して第１のジンバル８０８に回転可能に取り付けられる。次いでこれらの軸は、モータ８１８及び８２０に連結される。２つの対向するオブジェクトホルダ８２２はジンバル８１２に取り付けられ、第１のジンバルが軸８０４を中心に回転する際に、オブジェクト８０２を係合し保持するように設計される。オブジェクト８０２は、水平面に回転する。モータ８１８及び８２０作動されると、オブジェクト８０２は水平軸８０６を中心に回転する。
【００７５】
[0094]  装置８００を塗布液の中に浸漬させて、オブジェクト８０２を塗布することができる。次いで装置を引き抜き、軸８０４及び／又は８０６を中心に回転させて、オブジェクト８０２の表面上に塗布液を均一に分散することができる。さらなる処理の後、均一な薄膜をオブジェクト８０２上に形成して複合体を形成する。
【００７６】
３つの回転軸を備える塗布装置
[0095]  図９は、第１のジンバル９０２を示し、第１のジンバル９０２は駆動軸９０４に連結され、駆動軸９０４は次いで電気モータ（図示せず）に連結される。第２のジンバル９０６は、軸９０８及び９１０を介して第１のジンバル９０２に回転可能に取り付けられる。軸９０８及び９１０は、それぞれモータ９１２及び９１４に取り付けられる。第３のジンバル９１６は、軸９１８及び９２０を介して第２のジンバル９０６に回転可能に取り付けられる。軸９１８はモータ９２２に取り付けられるが、軸９２０はモータ９２４に連結される。２つの対向するオブジェクトホルダ９２４は第３のジンバル３１６に取り付けられる。オブジェクト９２６は、オブジェクトホルダ３２４によって係合され保持される。
【００７７】
[0096]  ジンバル９０６及び９１６は固定された位置に示されている。駆動軸９０４が垂直軸９２８を中心に回転すると、オブジェクト９２６は軸９２８を中心に水平面に回転する。モータ９１２及び９１４が作動すると、オブジェクト９２６は軸９３０を中心に回転する。加えて、ジンバル９０６は図５の平面の外側を回転する。ジンバル９０６が平面の外側を回転すると、回転軸９３２（これは回転軸９２８と同延であるように示されている）も平面の外側を回転して、オブジェクト９２６に対して第３の回転軸を提供する。
【００７８】
[0097]  ２つの回転軸を有する塗布装置と同じく、塗布装置９００を塗布液内に浸漬させ、引き抜き、１つ又は複数の軸９３０、９２８、及び９３２の周囲を回転させて、オブジェクト９２６上に均一な薄膜を生成することができる。図８及び９におけるジンバルは円形である。しかしジンバルは、２もしくは３軸を中心に又は２もしくは３軸の周囲を回転可能な正方形、長方形、八角形、湾曲した又はあらゆる他の構成であることが可能である。またジンバルは解放構造であり、互いの結合の唯一の回転点を有してもよい。
【００７９】
[0098]  図１０は第１の半円ジンバル１００２を示し、第１の半円ジンバル１００２は駆動軸１００４に連結され、次いで駆動軸１００４は電気モータ（図示せず）に連結される。第２の半円ジンバル１００６は、軸１００８及び１０１０を介して第１の半円ジンバル１００２に回転可能に取り付けられる。軸１００８及び１０１０は、それぞれモータ１０１２及び１０１４に取り付けられる。第３の半円ジンバル１０１６は、軸１０２０を介して第２の半円ジンバル１００６に回転可能に取り付けられる。軸１０２０はモータ１０２４に連結される。２つの対向するオブジェクトホルダ１０２４は第３の半円ジンバル１０１６に取り付けられる。オブジェクト１０２６は、オブジェクトホルダ１０２４によって係合され保持される。
【００８０】
[0099]  半円ジンバル１００６及び１０１６は固定された位置に示されている。駆動軸１００４が垂直軸１０２８を中心に回転すると、オブジェクト１０２６は軸１０２８を中心に水平面に回転する。モータ１０１２及び１０１４が作動すると、オブジェクト１０２６は軸１０３０を中心に回転する。加えて、半円ジンバル１００６は図１０の平面の外側を回転する。半円ジンバル１００６が平面の外側を回転すると、回転軸１０３２（これは回転軸１０２８と同延であるように示されている）も平面の外側を回転して、オブジェクト１０２６に対して第３の回転軸を提供する。
【００８１】
[0100]  ２つの回転軸を有する塗布装置と同じく、塗布装置１０００を塗布液内に浸漬させ、引き抜き、１つ又は複数の軸１０３０、１０２８、及び１０３２の周囲を回転させて、オブジェクト１０２６上に均一な薄膜を生成することができる。
【００８２】
[0101]  図１１は第１の四分円ジンバル１１０２を示し、第１の四分円ジンバル１１０２は駆動軸１１０４に連結され、次いで駆動軸１１０４は電気モータ（図示せず）に連結される。第２の四分円ジンバル１１０６は、軸１１１０を介して第１の四分円ジンバル１１０２に回転可能に取り付けられる。軸１１１０は、モータ１１１４に取り付けられる。第３の四分円ジンバル１１１６は、軸１０２０を介して第２の四分円ジンバル１１０６に回転可能に取り付けられる。軸１０２０はモータ１０２４に連結される。オブジェクトホルダ１１２４は四分円ジンバル１０１６に取り付けられる。オブジェクト１１２６は、オブジェクトホルダ１１２４によって係合され保持される。
【００８３】
[0102]  この装置は、図９及び１０における装置に対して説明したのと同じ方法で作動することができる。
【００８４】
[0103]  先の実施形態における任意の又はすべての３軸又は２軸を中心とする回転速度は、１〜５０００ｒｐｍであることが可能である。回転の下限は、２、３、４、５、６、７、８、９、１０、２５、５０、７５、１００、１２５、１５０、２００、２５０、５００、７５０、１，０００、１５００又は２，０００ｒｐｍであることが可能である。回転の上限は、４５００、４０００、３５００、３０００、２５００、２０００、１５００、１０００、５００、２５０又は１００ｒｐｍであることが可能である。ｒｐｍの範囲は、これらの上限及び下限のあらゆる組合せであることが可能である。好ましい範囲は、３〜１０００ｒｐｍ、３〜５００ｒｐｍ、４〜１０００ｒｐｍ、４〜５００ｒｐｍ、５〜１０００ｒｐｍ、５〜５００ｒｐｍ、１０〜１０００ｒｐｍ、１０〜５００ｒｐｍ、２５〜１０００ｒｐｍ、２５〜５００ｒｐｍ、５０〜１０００ｒｐｍ、５０〜５００ｒｐｍ、１００〜１０００ｒｐｍ、１００〜５００ｒｐｍ、１５０〜１０００ｒｐｍ及び１５０〜５００ｒｐｍである。
【００８５】
[0104]  典型的なオブジェクトの塗布作動に対する回転数は、１〜５０００回転又は用途に依存してそれ以上の範囲であることが可能である。回転の下限は、２、３、４、５、６、７、８、９、１０、２５、５０、７５、１００、１２５、１５０、２００、２５０、５００、７５０、１，０００、１５００又は２，０００回転であることが可能である。回転の上限は、４５００、４０００、３５００、３０００、２５００、２０００、１５００、１０００、５００、２５０又は１００回転であることが可能である。回転範囲は、これらの上限及び下限のあらゆる組合せであることが可能である。好ましい範囲は、３〜１０００回転、３〜５００回転、４〜１０００回転、４〜５００回転、５〜１０００回転、５〜５００回転、１０〜１０００回転、１０〜５００回転、２５〜１０００回転、２５〜５００回転、５０〜１０００回転、５０〜５００回転、１００〜１０００回転、１００〜５００回転、１５０〜１０００回転及び１５０〜５００回転である。
【００８６】
追加の実施形態
[0105]  図１２は塗布装置２を示す。フレーム４は、装置を使用する時に塗布液を含有するタンク６を支持する。フレーム４のレール８及び１０は、垂直追跡部材１４、ステップモータ１６及び水平支持部材１８を備えるアクチュエータ組立体１２を支持する。ステップモータ１６は、水平部材１８を垂直追跡部材１４に沿って移動させて部材１８を上下させることができる。
【００８７】
[0106]  図１３は図１２の拡大図である。スピンドル２４に取り付けられた回転モータ２２を備えるスピンドル駆動組立体２０は、部材１８の遠位端に取り付けられる。スピンドルは第１のジンバル２６に取り付けられる。回転モータ２２を作動さると、回転モータ２２は、スピンドル２４、第１のジンバル２６及びオブジェクト２８を垂直軸を中心に回転させる。
【００８８】
[0107]  図１４Ａは、スピンドル駆動組立体２０、回転モータ２２、スピンドル２４、第１のジンバル２６及びオブジェクト２８の正面図である。図１４Ｂは、第１のジンバル２６、並びに第２のジンバル（回転可能な結合点４６及び４８によって画定される）並びにオブジェクト２８の斜視図である。第１のジンバル２６は、平行な交差部材３４及び３６によって結合される２つのアーム３０及び３２を備える。モータ３８は、交差部材３４と３６との間に位置される。モータ３８の駆動軸（図示せず）はアーム３０を通過し、円形駆動部４０に取り付けられる。第２の円形駆動部４２は、アーム３０の遠位端に回転可能に取り付けられる。円形駆動部は、各円形駆動部の縁部に回転可能に取り付けられたロッド４４を介して第２のジンバルに結合される。回転可能な結合点４６及び４８は、遠位アーム３０及び３２の内部に配置される。回転可能な結合点４６は、円形駆動部４２に連結される。結合点４６及び４８はオブジェクト２８を可逆的に係合するように設計される。モータ２８が係合されると、円形駆動部４０が回転する。円形駆動部４２は同様に回転し、それと共に結合点４６及び４８並びにオブジェクト２８を回転させる。回転は水平軸５０を中心とする。
【００８９】
[0108]  従って、塗布装置は垂直軸５２を中心にオブジェクトをスピンさせ、オブジェクトを個別に又は同時のいずれかで垂直軸５０を中心に回転させるように設計される。このようなスピン及び回転は、さらにオブジェクトを垂直方向移動させることによって調節して、浸漬させるか、又はオブジェクトのすべて又は一部を塗布液から引き抜くことができる。
【００９０】
[0109]  部品ホルダの少なくとも塗布液内に浸漬される部分は、好ましくはテフロン（登録商標）などの不活性物質で被覆されて、塗布液の汚染を防ぐ。
【００９１】
[0110]  水平軸５０を中心にオブジェクト２８を回転させる他の方法がある。例えば、１つ又は複数のモータは、円形駆動部４０及び４２を交換し、結合点４６及び４８の一方又は両方を直接係合することができる。このような実施形態では、塗布液を汚染せずにモータを塗布液内に浸漬することができるように、モータを密閉し塗布（例えば、テフロン（登録商標）で）するべきである。
【００９２】
[0111]  図１５は、オブジェクトを第１の水平軸１５０２及び水平軸１５０４を中心に完全に回転し、変更された垂直軸１５０５を中心とした回転の角度を有することができる場合の、一実施形態の斜視図である。ジンバルチャック１５０６は軸１５０４を中心に回転可能であり、塗布されるオブジェクト（図示せず）を係合する。モータ駆動ジンバルチャック１５０６は板１５３２の底部に取り付けられるが、これは図示されていない。ジンバル１５０８は板１５１０に取り付けられ、軸１５０２を中心に回転する。板１５１０は、それをプッシュプルロッド１５２２、１５２４、１５２６及び１５２８が通過する、４つの孔１５１２、１５１４、１５１６及び１５１８を有する。これらのプッシュプルロッドは、可動板１５３２上のボールジョイント１５３０に連結される。可動板１５３２は、軸１５３４及びボールジョイント１５３６を介して板１５１０に取り付けられる。可動板１５３２の板の水平板に対する角度は、２つの対向する又は２つの隣接するプッシュプルロッドを移動させることによって変更できる。例えば、プッシュプルロッド１５２２を押し下げ、プッシュプルロッド１５２６を押し上げた場合、板５３２及びジンバルチャック１５０６は軸１５３８の周囲を回転し、それによってジンバルチャック１５０６と垂直軸１５０４に対するオブジェクトの角度が変わる。
【００９３】
遠心力
[0112]  ２及び／又は３つの軸を中心に回転するオブジェクトによって経験する面積力は、２及び／又は３つの軸を中心とするオブジェクトの回転によって生成される遠心力と重力とのベクトルの組合せである。
【００９４】
[0113]  力の方程式は
Ｆeffective（total）＝Ｆgravity（ｚ）＋Ｆcentripetal（r, theta, psi）；
又は
Ｆapparent（total）＝Ｆgravity（ｚ）＋Ｆcentrifugal（r, theta, psi）。
以下のように書くことができる（式中、ｒは半径であり、ｔｈｅｔａ（シータ）は回転の角度であり、ｐｓｉ（プサイ）は回転軸からの角度である）。
半径方向に沿った遠心加速度は
【数２】
0005872102.tif 000003
によって得られる。
【００９５】
[0114]  垂直軸ｚにおける重力加速度は、Ｆ＝ｍｇによって得られる（式中、ｍは塗布液要素の質量であり、ｇは重力定数である）。
【００９６】
[0115]  塗布されたオブジェクトを２又は３つの軸を中心にスピンさせる場合、遠心力は、各回転軸から外方に、かつ各回転軸に垂直に向けられた塗布されたオブジェクトに加えられる。これらの力ベクトルは、単一の遠心力を塗布液に加えるために組み合わせ、これは各軸を中心とした回転の速度及び方向、又は１つもしくは複数の軸の周囲のオブジェクトの角度を変えることによって変更することができる。垂直方向の重力と遠心力の組合せは、見掛けの力を生み出す。この力の効果により、例えば、塗布溶液の均一な薄膜を生成するように複雑面を跨いで塗布液を移動させることができる。
【００９７】
[0116]  見掛けの力Ｆａは、重力とオブジェクトの表面上の塗布液を保持する求心力との合計である、有効力Ｆｅによって対向される。これらの求心力には、ファンデルワールス力、静電相互作用、及び表面と塗布液との間の共有結合並びにオブジェクトの表面上の物理的障害が含まれる。定常状態では、Ｆａ＝Ｆｅである。
【００９８】
[0117]  塗布溶液の厚さは、回転速度、回転軸、該軸の時間進行、並びに垂直線からの特定配向によって制御できる。
【００９９】
塗布液／溶液
[0118]  塗布液は、薄膜を塗布するために使用されるあらゆる塗布液であることが可能である。こうした液体には、有機ポリマー、有機モノマー及びソルゲル前駆体が含まれる。
【０１００】
[0119]  好ましいソルゲル前駆体溶液は、「溶液由来のナノ複合体前駆体溶液及び薄膜を作成するための方法」という名称で２０１１年２月２日に出願された米国特許出願第６１／４３８，８６２号及び２０１２年２月２日に出願された米国特許出願第１３／３６５，０６６号に開示され、そのそれぞれが参照によって本明細書に明示的に組み込まれる。これらの前駆体溶液は、場合によってＳＤＮ前駆体溶液と呼ばれる。好ましい実施形態では、塗布装置の容器はこのようなＳＤＮ前駆体溶液を含み、該方法は塗布液としてＳＤＮ前駆体溶液を使用して実施される。
【０１０１】
[0120]  簡潔に述べると、ＳＤＮ前駆体溶液は、（１）１つ又は複数の、好ましくは２つ以上の、ソルゲル金属前駆体及び／又はソルゲル半金属前駆体、（２）極性プロトン性溶剤並びに（３）極性非プロトン性溶剤を含有する。各成分は、剪断力が前駆体溶液又は前駆体溶液の薄膜に加えられた後に、ＳＤＮ前駆体溶液がゲルを形成するような量である。好ましい実施形態では、極性非プロトン性溶剤の量は、前駆体溶液の約１〜２５ｖｏｌ％である。
【０１０２】
[0121]  ソルゲル金属前駆体内の金属は、１つ又は複数の遷移金属、ランタニド、アクチニド、アルカリ土類金属及び第ＩＩＩＡ族〜第ＶＡ族金属、又はそれらと別の金属もしくは半金属との組合せであることが可能である。
【０１０３】
[0122]  ソルゲル半金属前駆体内の半金属は、１つ又は複数のホウ素、ケイ素、ゲルマニウム、ヒ素、アンチモン、テルリウム、ビスマス及びボロニウム、又はそれらと別の半金属もしくは金属との組合せであることが可能である。
【０１０４】
[0123]  ソルゲル金属前駆体は、有機金属化合物、金属有機塩及び金属無機塩から選択された金属化合物であることが可能である。ソルゲル半金属前駆体は、有機半金属化合物、半金属有機塩及び半金属無機塩から選択された半金属化合物であることが可能である。２つ以上の金属又は半金属が使用される際は、一方はアルコキシドなどの有機化合物であり、他方は有機塩又は無機塩であることが好ましい。
【０１０５】
[0124]  前駆体溶液に使用される極性プロトン性溶剤は、好ましくは有機酸又はアルコール、より好ましくはメタノール及びエタノールなどの低級アルキルアルコールである。また溶液内に水が存在してもよい。
【０１０６】
[0125]  極性非プロトン性溶剤は、ハロゲン化アルカン、アルキルエタノール、アルキルエステル、ケトン、アルデヒド、アルキルアミド、アルキルアミン、アルキルニトリル又はアルキルスルホキシドであることが可能である。好ましい極性非プロトン性溶剤は、メチルアミン、エチルアミン及びジメチルホルムアミドを含む。
【０１０７】
[0126]  一実施形態では、金属及び／又は半金属前駆体を、極性プロトン性溶剤内に溶解する。次いで非層流を回避する条件下で溶液を撹拌している間に、極性非プロトン性溶剤を追加する。金属及び／又は半金属前駆体の重合のために触媒として使用される酸又は基剤は、極性非プロトン性溶剤を追加する前又は後に追加することができる。好ましくは、撹拌中に１つのステッププロセスにおいて、酸又は基剤を液滴で添加する。
【０１０８】
[0127]  極性非プロトン性溶剤の添加が多すぎた場合は、ゲル化が生じる可能性がある。従って、極性非プロトン性溶剤の量は、各塗布に対して経験的に決定されることが可能である。極性非プロトン性溶剤の量は、混合中にゲル化を引き起こす量より少ないが、剪断力を前駆体溶液に加えた後、例えば溶液から引き抜いている間、又は剪断力を、例えば本明細書に開示された塗布装置を使用して薄膜溶液に遠心力を加えることによって、基板の表面上に堆積された前駆体溶液の薄膜に加える際、前駆体溶液のゲル化を引き起こすのに充分である必要がある。
【０１０９】
[0128]  ＳＤＮ前駆体溶液は、通常非ニュートンダイラタント溶液である。本明細書で使用される場合、「ダイラタント」は、剪断力が増加するにつれて、動粘性が非線形手法で増加する場合の溶液を指す。
【０１１０】
[0129]  本明細書で使用される場合、用語「ゲル化された薄膜」、「薄膜ゲル」、「ソルゲル薄膜」又は文法的等価物は、前駆体溶液内の金属及び／半金属ソルゲル前駆体が、ゲルを形成するために充分に大きい及び／又は架橋されたポリマーを形成する、薄膜を意味する。このようなゲルは、通常元の混合溶液のほとんど又はすべてを含有し、約１ｎｍ〜約１０，０００ｎｍ、より好ましくは約１ｎｍ〜約５０，０００ｎｍ、より好ましくは約１ｎｍ〜約５，０００ｎｍ、及び典型的には約１ｎｍ〜約５００ｎｍの厚さを有する。
【０１１１】
[0130]  またゲル化された薄膜及びそれらを作成するために使用される前駆体溶液は、有機モノマーなどの重合可能な部分及び架橋可能なオリゴマー又はポリマーを含有することができる。例には、メラミン又はレゾルシノールとホルムアルデヒドとの間の塩基触媒反応に続いて酸化及び熱処理が含まれる。
【０１１２】
[0131]  場合によっては、１つ又は複数の金属及び／又は半金属前駆体は、通常有機リンカーを介して金属又は半金属に共有結合される、架橋可能なモノマーを含有することができる。例には、有機溶剤内でナトリウム又はナトリウムカリウム合金と反応して、線形オルガノシランと環式オルガノシランの混合物を得る、ジオルガノジクロロシランが含まれる。
【０１１３】
[0132]  架橋可能な部分が使用される場合、前駆体溶液も重合開始剤を含有することが好ましい。光誘導可能な開始剤の例には、チタノセン、ベンゾフェノン／アミン、チオキサントン／アミン、ベゾインエーテル、アシルホスフィンオキシド、ベンジルケタール、アセトフェノン、及びアルキルフェノンが含まれる。また当業者に周知の熱誘導可能な開始剤も使用できる。
【０１１４】
[0133]  本明細書で使用される場合、用語「薄膜」、「ソルゲル薄膜」又は文法的等価物は、ゲル化された薄膜からの溶剤のほとんど又はすべてが取り除かれた後に獲得した薄膜を意味する。溶剤は、大気温度での単純蒸発、紫外線、可視光線又は赤外線放射の適用で上昇した温度に暴露することによる蒸発によって取り除くことができる。またこのような条件は、あらゆる未反応の又は部分的に反応した金属及び／又は半金属前駆体の連続的な重合が好ましい。好ましくは、１００ｖｏｌ％の溶剤が取り除かれるが、場合によっては、３０ｖｏｌ％程度が薄ゲル内に保有されることが可能である。通常単一の塗布薄膜は、約１ｎｍ〜約１０，０００ｎｍ、約１ｎｍ〜１，０００ｎｍ及び約１ｎｍ〜１００ｎｍの厚さを有する。前駆体化合物の２つ以上の被覆が薄膜を形成するために塗布される場合、第１の層をゲル化することが可能になり、次いで薄膜に変換することができる。次いで同じ又は異なる前駆体溶液の第２の被覆を塗布することができ、ゲル化し、続いて薄膜への変換が可能になる。代替的実施形態では、前駆体組成物の第２の被覆を、ゲル化された第１の層に塗布することができる。従って、第１及び第２のゲル化された層は、第１及び第２の薄膜に変換される。さらなる層を上に説明された手法と同様の方法で加えることができる。
【０１１５】
[0134]  １つ又は複数の重合部分が存在する場合、薄膜ゲルを適切な開始条件に暴露して重合可能な部分の重合化を向上させることが好ましい。例えば、紫外線放射を上に定義した光誘導可能な開始剤と共に使用できる。
【０１１６】
[0135]  本明細書で使用される場合、「ハイブリッド薄膜ゲル」又は文法的等価物は、重合可能な有機化合物を含有する薄膜ゲルを指す。
【０１１７】
[0136]  本明細書で使用される場合、「ハイブリッド薄膜」又は文法的等価物は、重合された又は部分的に重合された有機化合物を含有する薄膜ゲルを指す。
【０１１８】
[0137]  該１つ又は複数のソルゲル金属前駆体内の金属は、遷移金属、ランタニド、アクチニド、アルカリ土類金属及び第ＩＩＩＡ族〜第ＶＡ族金属からなる群から選択される。特に好ましい金属には、Ａｌ、Ｔｉ、Ｍｏ、Ｓｎ、Ｍｎ、Ｎｉ、Ｃｒ、Ｆｅ、Ｃｕ、Ｚｎ、Ｇａ、Ｚｒ、Ｙ、Ｃｄ、Ｌｉ、Ｓｍ、Ｅｒ、Ｈｆ、Ｉｎ、Ｃｅ、Ｃａ及びＭｇが含まれる。
【０１１９】
[0138]  該１つ又は複数のソルゲル半金属前駆体内の半金属は、ホウ素、ケイ素、ゲルマニウム、ヒ素、アンチモン、テルリウム、ビスマス及びボロニウムから選択される。特に好ましい金属には、Ｂ、Ｓｉ、Ｇｅ、Ｓｂ、Ｔｅ及びＢｉが含まれる。
【０１２０】
[0139]  ソルゲル金属前駆体は、有機金属化合物、金属有機塩及び金属無機塩からなる群から選択された金属含有化合物である。有機金属化合物は、メトキシド、エトキシド、プロポキシド、プトキシド又はフェノキシドなどの金属アルコキシドであることが可能である。
【０１２１】
[0140]  金属有機塩は、例えばギ酸塩、酢酸塩又はプロピオン酸塩であることが可能である。
【０１２２】
[0141]  金属無機塩は、ハロゲン化物塩、水酸化物塩、硝酸塩、リン酸塩及び硫酸塩であることが可能である。
【０１２３】
[0142]  半金属は同様に系統立てることが可能である。
【０１２４】
溶剤
[0143]  溶剤は大きく２つのカテゴリー、すなわち、極性及び非極性に分類できる。概して、溶剤の誘電率は、溶剤の極性の大まかな測定を提供する。水の強極性は２０℃で８０の誘電率を示す。１５未満の誘電率である溶液は、概して非極性であるとみなされる。技術的には誘電率は、溶剤内に浸漬された荷電粒子を包囲する電界の電界強度を低減するための溶解度を測定する。次いでこの低減を、真空における荷電粒子の電界強度と比較する。本明細書に開示されたように溶剤又は混合された溶剤の誘電率は、溶質の内部荷電を低減するその溶解度であると考えることができる。これは、上に論じられた活性化エネルギーの低減に対する理論的基礎である。
【０１２５】
[0144]  １５を超える誘電率の溶剤は、さらにプロトン性と非プロトン性に分けることができる。プロトン性溶剤は、水素結合を介してアニオンを強く溶媒和する。水はプロトン性溶剤である。アセトン又はジクロロメタンなどの非プロトン性溶媒は、大きい双極子モーメント（同じ分子内部での部分正電荷と部分負電荷の分離）を有する傾向があり、それらの負の双極子を介して正電荷種を溶媒和する。
【０１２６】
極性プロトン性溶媒
[0145]  一部の極性プロトン性溶媒に対する誘電率及び双極子モーメントの例を表１に表す。
【表１】
0005872102.tif 000004
【０１２７】
[0146]  好ましい極性プロトン性溶媒は、約２０〜４０の誘電率を有する。好ましい極性プロトン性溶媒は、約１〜３の双極子モーメントを有する。
【０１２８】
[0147]  極性プロトン性溶媒は、概して有機酸又は有機アルコールからなる群から選択される。有機酸を極性プロトン性溶媒として使用する際は、有機酸は、ギ酸、酢酸、プロピオン酸又は酪酸であることが好ましく、最も好ましくは酢酸及び／又はプロピオン酸である。
【０１２９】
[0148]  有機アルコールを極性プロトン性溶媒として使用する際は、有機アルコールは、メチルアルコール、エチルアルコール、プロピルアルコール又はブチルアルコールなどの低級アルキルアルコールであることが好ましい。メタノール及びエタノールが好ましい。
【０１３０】
極性非プロトン性溶媒
[0149]  一部の極性非プロトン性溶媒に対する誘電率及び双極子モーメントの例を表２に示す。
【表２】
0005872102.tif 000005
【０１３１】
[0150]  好ましい極性非プロトン性溶媒は、約５〜５０の誘電率を有する。好ましい極性非プロトン性溶媒は、約２〜４の双極子モーメントを有する。
【０１３２】
[0151]  極性非プロトン性溶媒は、不斉ハロゲン化アルカン、アルキルエーテル、アルキルエステル、ケトン、アルデヒド、アルキルアミド、アルキルアミン、アルキルニトリル及びアルキルスルホキシドからなる群から選択することができる。
【０１３３】
[0152]  不斉ハロゲン化アルカンは、ジクロロメタン、１，２−ジクロロエタン、１，２−ジクロロプロパン、１，３−ジクロロプロパン、２，２−ジクロロプロパン、ジブロモメタン、ジヨードメタン、ブロモエタンなどからなる群から選択することができる。
【０１３４】
[0153]  アルキルエーテル極性非プロトン性溶媒には、テトラヒドロフラン、メチルシアニド及びアセトニトリルが含まれる。
【０１３５】
[0154]  ケトン極性非プロトン性溶媒には、アセトン、メチルイソブチルケトン、エチルメチルケトンなどが含まれる。
【０１３６】
[0155]  アルキルアミド極性非プロトン性溶媒には、ジメチルホルムアミド、ジメチルフェニルプロパンアミド、ジメチルクロロベンズアミド及びジメチルブロモベンズアミドなどが含まれる。
【０１３７】
[0156]  アルキルアミン極性非プロトン性溶媒には、ジエチレントリアミン、エチレンジアミン、ヘキサメチレンテトラミン、ジメチルエチレンジアミン、ヘキサメチレンジアミン、トリス（２−アミノエチル）アミン、エタノールアミン、プロパノールアミン、エチルアミン、メチルアミン、及び（１−２−アミノエチル）ピペラジンが含まれる。
【０１３８】
[0157]  好ましいアルキルニトリル非プロトン性溶媒は、アセトニトリルである。
【０１３９】
[0158]  好ましいアルキルスルホキシド極性非プロトン性溶媒は、ジメチルスルホキシドである。他にはジエチルスルホキシド及びブチルスルホキシドが含まれる。
【０１４０】
[0159]  別の好ましい非プロトン性極性溶媒は、ヘキサメチルリン酸トリアミドである。
【０１４１】
ＳＤＮ前駆体溶液
[0160]  前駆体溶液中の金属及び／又は半金属前駆体の総量は、前駆体が液体である場合、概して約５ｖｏｌ％〜４０ｖｏｌ％である。しかし、総量は約５ｖｏｌ％〜約２５ｖｏｌ％、好ましくは約５ｖｏｌ％〜１５ｖｏｌ％でもよい。
【０１４２】
[0161]  極性プロトン性溶媒は、ほとんどが前駆体溶液中の混合溶液から組成される。極性プロトン性溶媒は、前駆体溶液の総量に対して約５０ｖｏｌ％〜約９０ｖｏｌ％、より好ましくは約５０〜約８０ｖｏｌ％また最も好ましくは約５０〜７０ｖｏｌ％で測定されるように存在する。
【０１４３】
[0162]  前駆体溶液中の極性非プロトン性溶媒は、溶液の約１〜２５ｖｏｌ％、より好ましくは約１〜１５ｖｏｌ％また最も好ましくは約１〜５ｖｏｌ％である。
【０１４４】
塗布方法
[0163]  塗布方法は、オブジェクトのすべて又は一部を第１の垂直軸に沿って塗布液の中に浸漬させること、オブジェクトを塗布液から引き抜くこと、並びにオブジェクトを第１及び第２の軸を中心に回転させることを含む。第１及び第２の軸を中心に回転させることにより、オブジェクトの表面上に遠心力を生成し、これは重力との組合せで塗布された表面のすべて又は一部を覆う塗布液の均一な膜を形成する。場合によっては、第１の軸及び第２の軸を中心とする回転は同時に起きる。別の場合では、第１の軸及び第２の軸を中心とする回転は異なった時に起きる。
【０１４５】
[0164]  塗布液を含有する容器内にオブジェクトを浸漬させると、垂直軸を中心にオブジェクトを回転させることができる。この場合、回転速度は１〜５００ｒｐｍの範囲であることが可能である。またオブジェクトを、第２及び／又は第３の軸を中心に又は第２及び／又は第３の軸の周囲を同じもしくは異なった速度で回転させることができる。
【０１４６】
[0165]  引き抜かれた後は、回転速度は、任意の又はすべての３つの軸を中心に１〜５０００ｒｐｍの範囲であることが可能である。回転の下限は、２、３、４、５、６、７、８、９、１０、２５、５０、７５、１００、１２５、１５０、２００、２５０、５００、７５０、１，０００、１５００又は２，０００ｒｐｍであることが可能である。回転の上限は、４５００、４０００、３５００、３０００、２５００、２０００、１５００、１０００、５００、２５０又は１００ｒｐｍであることが可能である。ｒｐｍの範囲は、これらの上限及び下限のあらゆる組合せが可能である。好ましい範囲は、３〜１０００ｒｐｍ、３〜５００ｒｐｍ、４〜１０００ｒｐｍ、４〜５００ｒｐｍ、５〜１０００ｒｐｍ、５〜５００ｒｐｍ、１０〜１０００ｒｐｍ、１０〜５００ｒｐｍ、２５〜１０００ｒｐｍ、２５〜５００ｒｐｍ、５０〜１０００ｒｐｍ、５０〜５００ｒｐｍ、１００〜１０００ｒｐｍ、１００〜５００ｒｐｍ、１５０〜１０００ｒｐｍ及び１５０〜５００ｒｐｍである。
【０１４７】
[0166]  通常のオブジェクトの塗布作業に対する回転数は、塗布に依存して１〜５０００回転又はそれ以上の範囲であることが可能である。回転の下限は、２、３、４、５、６、７、８、９、１０、２５、５０、７５、１００、１２５、１５０、２００、２５０、５００、７５０、１，０００、１５００又は２，０００回転であることが可能である。回転の上限は、４５００、４０００、３５００、３０００、２５００、２０００、１５００、１０００、５００、２５０又は１００回転であることが可能である。回転の範囲は、これらの上限及び下限のあらゆる組合せが可能である。好ましい範囲は、３〜１０００回転、３〜５００回転、４〜１０００回転、４〜５００回転、５〜１０００回転、５〜５００回転、１０〜１０００回転、１０〜５００回転、２５〜１０００回転、２５〜５００回転、５０〜１０００回転、５０〜５００回転、１００〜１０００回転、１００〜５００回転、１５０〜１０００回転及び１５０〜５００回転である。
【０１４８】
[0167]  オブジェクトは、好ましくは１〜５００ｍｍ／分の範囲の割合で塗布液から引き抜かれる。
【０１４９】
[0168]  好ましい実施形態では、塗布装置及び方法は、好ましくはアルゴリズム、及び２つ以上の回転軸を中心とした又は２つ以上の回転軸の周囲の回転速度の、オブジェクトの垂直移動を制御するコンピュータによって制御される。
【０１５０】
塗布システム及びプロセス
[0169]  好ましい実施形態では、オブジェクトを塗布するためのシステムは、４つの構成部品、すなわち（１）前処理ユニット、（２）第１の加工ユニット、（３）第１の後処理ユニット、及び、（４）それぞれがオブジェクトと係合し、上に説明されたようにオブジェクトを２つ以上の軸を中心に又は２つ以上の軸の周囲を回転させるように構成された、１つ又は複数の塗布装置を備える。図１７は、例示的システム１７００の平面図である。該システムは外壁１７０２によって閉囲される。前処理ユニット１７０４、加工ユニット１７０６及び後処理ユニット１７０８はこれらの壁で囲まれている。システムは、塗布装置１７１０を前処理ユニット１７０４と第１の加工ユニット１７０６との間、及び、第１の加工ユニット１７０６と第１の後処理ユニット１７０８との間を移動させることができるように構成される。システム又は１つもしくは複数のユニット１７０４、１７０６及び／もしくは１７０８は、好ましくはシステム又はユニット内部の温度及び大気を制御できるように閉囲される。
【０１５１】
[0170]  追跡システムは、様々なユニットの上に位置付けられ、追跡部１７１２並びに適切な駆動部及び制御機構（図示せず）を含んで、塗布装置１７１０が追跡部を通過するときに塗布装置を移動させ、塗布装置を処理ユニット及び加工ユニット内の適切な位置に停止させる。
【０１５２】
[0171]  一部の実施形態では、システムは、前処理ユニット１７０４と第１の加工ユニット１７０６との間、及び第１の加工ユニット１７０６と後処理ユニット１７０８との間に、第１の移動ユニット１７１４、１７１６、及び１７１８を含む。追跡システムはこの状況で適合され、その結果前処理ユニット１７０４と第１の後処理ユニット１７０８との間の塗布装置の移動は妨げられない。
【０１５３】
[0172]  システムは、好ましくは塗布されるオブジェクトを塗布装置１７１０に取り付けることができるように、前処理ユニット１７０４の前又は上流に入口ポート１７２０を有する。より好ましくは、オブジェクトは、システムの閉囲された部分の外側にある塗布装置に取り付けられる。後者の場合、追跡システムは、好ましくは閉囲されたシステムから外方に延在し、塗布装置を支持する。従って、塗布装置を、追跡システムを介して入口ポートを通って前処理ユニット及び必要に応じて他のユニットの中に移動させることができる。オブジェクトが塗布され処理された後、システムは、オブジェクトを入口ポート１７２０から取り除くことができるように、塗布装置の動きを逆転させることができる。
【０１５４】
[0173]  またシステムは、後処理ユニット１７０８の後に出口ポート１７２２を含むこともできる。このような構成によって、その中で第１の塗布装置１７１０が前処理ユニット１７０４からシステムに入り、塗布される加工ユニット１７０６に移動し、照射のために後処理ユニット１７０８に移動し、出口ポート１７２２を介して出ることができる、塗布システムの連続作動が可能になる。第２の塗布装置は、第１の塗布装置１７１０が前処理ユニット１７０４から出ると、システムに前処理ユニット１７０４から入ることができる。これによって、複数の塗布装置がシステム内に存在することが可能になり、それによってシステムの作動効果が高まる。
【０１５５】
[0174]  好ましい実施形態では、前処理ユニット１７０４はプラズマヘッド１７２４を含む。プラズマヘッドは、例えば大気プラズマ又は酸素プラズマを生成することができ、これは塗布されるオブジェクトの表面と接する。この実施形態では、プラズマヘッドを固定することができ、オブジェクトを２つ以上の軸を中心に又は２つ以上の軸の周囲を回転させる。好ましい実施形態では、６つの回転軸を備えるプラズマヘッドを使用する。この実施形態では、６軸のプラズマヘッドは、オブジェクトの表面のすべて又は一部を暴露することができる。また、塗布装置による２つ以上の軸を中心に又は２つ以上の軸の周囲のオブジェクトの回転と、複数の軸のプラズマヘッドとの組合せも使用できる。
【０１５６】
[0175]  例えばプラズマ処理によるオブジェクトの表面の前処理は、表面を活性化させ、次いでオブジェクトの表面と第１の薄膜との間に形成される共有結合の数を増加させる。前処理は、前処理を行わない場合より強力に表面に接着する第１の薄膜をもたらす。また第１の薄膜表面の前処理を使用して、第１の薄膜の表面への第２の薄膜の接着を増すことができる。この実施形態では、塗布装置を前処理ユニット又は前処理のための第２の前処理ユニットに移動させ、次いで同じ又は異なる塗布液で塗布する。
【０１５７】
[0176]  他の実施形態では、前処理ユニットは、酸性溶液又は基礎液などの活性化溶液を含有する１つ又は複数の容器を含むことができる。これらの実施形態では、塗布されるオブジェクトの表面のすべて又は一部を、２つ以上の軸を中心とした又は２つ以上の軸の周囲の回転の有無に関わらず、活性化溶液内に浸漬させる。
【０１５８】
[0177]  加工ユニット１７０６は、塗布液を保持するように設計された少なくとも第１の塗布容器（図示せず）を含む。塗布容器は、塗布装置の１つが第１の容器の上にあるときは、垂直に上下移動するように構成される。別法として、塗布装置は、塗布装置が容器の上にあるときは、垂直に上下移動するように構成されることができる。追加の塗布容器を加工ユニット１７０６に含むことができる。例えば、塗布装置１７１０の下に異なる容器を配置するように、２つ以上の容器を加工コンベヤー又は加工追跡システム上に構成することができる。また塗布容器は、単純な「バケット」形容器より複雑であってもよい。塗布容器は、内部に排除区域を有してもよく、それゆえむしろ「ドーナツ」形の容器のように見える。
【０１５９】
[0178]  システムは、通常第１の塗布容器と流体連通する、第１の流体貯蔵容器１７２８を有する。この第１の貯蔵容器は、塗布プロセスに起因して第１の容器から失われた塗布液を交換するために、第１の容器の中に汲み上げる塗布液を含有する。また第１の塗布容器と流体連通する第２の流体貯蔵容器１７３０を使用して、システムの連続作動を促進する、又は異なる塗布液と交換するために、同じ又は異なる塗布液を保持することができる。容器を保守中に清浄するために使用する洗浄液を保存するために、第１の塗布容器と流体連通する第３の流体貯蔵容器１７３２が存在してもよい。
【０１６０】
[0179]  一部の実施形態では、再循環ループ（図示せず）は、容器と１つもしくは複数の貯蔵容器１７２８、１７３０及び／又は１７３２との間に存在する。再循環ループは、ＳＤＮソルゲル前駆体溶液を使用する際に生じ得るような、塗布液内に生じ得るあらゆるゲル化を逆転するように設計されたサブユニットを有する。再循環ループのサブユニットは、超音波エネルギーをサブユニットの中に付与するように構成された、１つ又は複数の超音波変換器を備えることができる。超音波エネルギーはゲル化を逆転する。別法として、又は超音波エネルギーに加えて、１つ又は複数の超音波エネルギーは、超音波エネルギーを第１の容器、第１の流体貯蔵容器１７２８、第２の流体貯蔵容器１７３０、又は第１の塗布容器と貯蔵容器との間の流体連通の手段の中に付与するように構成することができる。ロールコータ内で使用するための超音波変換器を含む再循環ループは、米国特許公開第２００１／０２４４１３６号（出願番号第１３／０７８，６０７号）に開示されており、本明細書に開示された塗布システムに使用するために容易に適合することができる。
【０１６１】
[0180]  後処理ユニット１７０８は、その中で反応ガスを導入できるオーブン又はチャンバなどのあらゆる公知の処理ユニットであることが可能である。好ましい実施形態では、後処理ユニットは、好ましくは紫外線照射サブユニット１７３４、可視線照射サブユニット１７３６又は赤外線照射サブユニット１７３８から選択される少なくとも１つの照射サブユニットを備える。好ましい実施形態では、紫外線照射サブユニット１７３４、可視線照射サブユニット１７３６又は赤外線照射サブユニット１７３８のうち少なくとも２つを使用し、最も好ましくは３つの照射サブユニットすべてを使用する。照射の波長、強度及び期間の少なくとも１つは、少なくとも１つの照射サブユニット、好ましくは照射ユニットの２つ、最も好ましくは３つの照射ユニットすべてによって変化することが可能である。
【０１６２】
[0181]  システムに使用される塗布装置は、上述の塗布装置である。塗布装置は、第１のジンバルが第１の軸の周囲を回転するために第１の機構に連結された第１のジンバル、第２の軸の周囲を回転可能にするために第１のジンバルに連結された第２のジンバル、第２のジンバルが第２の軸の周囲を回転するために第２のジンバルに連結された第２の機構、及び第２のジンバルに連結されたオブジェクトホルダを備える。そのように構成された場合、オブジェクトホルダ及びオブジェクトホルダ内のオブジェクトは、第１及び第２の軸を中心に又は第１及び第２の軸の周囲を回転可能である。
【０１６３】
[0182]  別の実施形態では、塗布装置は、第１のジンバルが第１の軸の周囲を回転するように第１の機構に連結された第１のジンバル、第２の軸の周囲を回転可能にするように第１のジンバルに連結された第２のジンバル、第３の軸の周囲を回転可能にするように第２のジンバルに連結された第３のジンバル、第２のジンバルが第２の軸の周囲を回転するように第２のジンバルに連結された第２の機構、第３のジンバルが第３の軸を中心に又は第３の軸の周囲を回転するように第３のジンバルに連結された第３の機構、及び第３のジンバルに連結されたオブジェクトホルダを備える。この構成は、ホルダ及びオブジェクトの第１、第２及び第３の軸を中心とした又は第１、第２及び第３の周囲への回転を提供する。
【０１６４】
[0183]  またシステムは、図１８に示したように、独立した処理モジュール１８４０内に第２の加工ユニット及び第２の後処理ユニットを含むことができる。図１７及び１８に示された実施形態の同じ構成部品は、下２桁が同じ数で表されている。図１７におけるシステムは、第１の処理モジュールであるとみなすことができる。第２の加工ユニット１８４２は、塗布装置を第１の後処理ユニット１８０８から受領するように構成され、第２の後処理ユニット１８８４は、塗布装置１８１０を第２の加工ユニット１８４２から受領するように構成される。この実施形態では、処理モジュール１８４０を図１７の第１の処理モジュールに連結するために、追跡部１８４６及び１８４８をシステムに加えて、第１の加工部１８００と第２の処理モジュール１８４０との間の塗布装置１８１０のための移動回路を形成する。これらの追跡部は、汚染を防止し、また必要に応じてシステム内の温度及び大気の組成物を制御するために、好ましくは通路を閉塞されて（図示せず）含まれる。
【０１６５】
[0184]  塗布装置１８１０を、前処理ユニット１８０４から第２の後処理ユニット１８４４に、また第２の後処理ユニット１８４４から前処理ユニット１８０４（図示せず）、移動ユニット１８１４、又は直接第１の加工ユニット１８１６（図示せず）に移動することができる。システムは、第２の後処理ユニット１８４４の後に出口ポート１８５０を有することができる。
【０１６６】
[0185]  図１８における実施形態は、オブジェクトを第１の処理モジュールの加工ユニット１８０６内で、続いて第２の処理モジュール１８４０内の後処理ユニット１８０８内で塗布できる、二重処理構成である。従って、オブジェクトを後処理ユニット１８４２及び１８４４のために処理モジュール１８４０に移動することができる。次いでオブジェクトを追加塗布のために第１の処理モジュール内の第１の加工ユニット１８０６又は第２の加工ユニット１８４２に戻すことができる。
【０１６７】
[0186]  追加の処理モジュールを塗布システムの中に組み込んで、異なる塗布溶液を提供する、又はシステムの容量を増加させてさらなる塗布装置を使用するような、システムの柔軟性を増やすことができる。図１８におけるシステムは、第１のモジュールと平行に配置されたモジュール１８４０を示す。しかしこれらのモジュールを直線状に構成する、又はあらゆる他の構成内に構成することができる。
【０１６８】
[0187]  図１９は、図１８の処理モジュールが単一エンクロージャ内部に含まれる、二重処理塗布システムの平面図である。
【０１６９】
[0188]  オブジェクトを塗布するためのプロセスには、オブジェクトの１つ又は複数の表面を前処理すること、オブジェクトのすべて又は一部を第１の垂直軸に沿って塗布液の中に浸漬すること、恣意的に塗布液内に浸漬している間、オブジェクトを第１の垂直軸を中心に又は垂直軸の周囲を回転させること、恣意的に塗布液内に浸漬している間、オブジェクトを第２の軸を中心に又は第２の軸の周囲を回転させること、塗布されたオブジェクトを形成するためにオブジェクトを塗布液から引き抜くこと、引き抜いた後塗布されたオブジェクトを垂直軸を中心に又は垂直軸の周囲を回転させること、該引き抜いた後塗布されたオブジェクトを該第２の軸を中心に又は該第２の軸の周囲を回転させること、及び塗布されたオブジェクトを後処理することを含む。
【０１７０】
[0189]  一部の実施形態では、塗布液から引き抜いた後、塗布されたオブジェクトを垂直軸を中心に又は垂直軸の周囲を回転させ、同時に第２の軸を中心に又は第２の軸の周囲を回転させる。別法として、垂直軸を中心とした又は垂直軸の周囲の回転、及び第２の軸を中心とした又は第２の軸の周囲の回転が異なる時に起きる。
【０１７１】
[0190]  別の実施形態では、塗布されたオブジェクトを第１、第２及び／もしくは第３の軸を中心に又は第１、第２及び／もしくは第３の軸の周囲を同時に又は異なる時に回転させる。
【０１７２】
[0191]  プロセスは、該オブジェクトの表面のすべて又は一部を活性化溶液又はプラズマに暴露することにより、オブジェクトを前処理することを含むことができる。
【０１７３】
[0192]  またプロセスは、塗布されたオブジェクトの表面のすべて又は一部を紫外線放射、可視光線放射又は赤外線放射の少なくとも１つに暴露することにより、塗布されたオブジェクトを後処理することを含むことができる。これらの実施形態では、暴露の波長、強度及び期間の少なくとも１つを変化させることができる。
【０１７４】
[0193]  一部のプロセス実施形態では、塗布液は溶液由来のナノ複合体（ＳＤＮ）ソルゲル前駆体溶液である。
【０１７５】
[0194]  すべての参照は本明細書に明白に組み込まれる。
【要約】
【課題】複雑面を有するオブジェクトに均一な塗布を可能にするシステム及びプロセスを提供する。
【解決手段】均一にオブジェクトを塗布するために塗布システム及びプロセスが開示される。システムは、前処理ユニット、第１の加工ユニット、第１の後処理ユニット、及びそれぞれがオブジェクトを係合し、オブジェクトを２つ以上の軸を中心に又は２つ以上の軸の周囲を回転させるように構成された、１つ又は複数の塗布装置を備える。システム内で使用される塗布装置は、第１のジンバルが第１の軸を中心に又は第１の軸の周囲を回転可能にするために、第１の回転機構に連結された第１のジンバル、第２の軸を中心に又は第２の軸の周囲を回転可能にするために、第１のジンバルに連結された第２のジンバル、及び第３の軸を中心に又は第３の軸の周囲を回転可能にするために、第２のジンバルに連結された第３のジンバルを備えることができる。第２の回転機構は、第２のジンバルが第２の軸を中心に又は第２の軸の周囲を回転するために、第２のジンバルに連結され、第３の回転機構は、第３のジンバルが第３の軸を中心に又は第３の軸の周囲を回転するために、第３のジンバルに連結される。オブジェクトホルダは第３のジンバルに連結される。オブジェクトがオブジェクトホルダ内に存在している場合、オブジェクトを塗布溶液内に浸漬させて、塗布されたオブジェクトを形成することができる。次いで、塗布されたオブジェクトを２もしくは３軸を中心に又は２もしくは３軸の周囲を回転させ、これは一緒に多方向の遠心力を生成し、これは重力と一緒に三次元のテンソル力を生成し、これによって塗布液がオブジェクトのすべてもしくは一部、又はオブジェクトの複雑面の上に均一に広がって、均一な薄膜を生成する。また少なくともオブジェクトのすべてもしくは一部、又はオブジェクトの複雑面に共有結合された均一な薄膜もつ、オブジェクトを備える複合体も開示される。
【選択図】図１【図１】
0005872102.tif 000006
【図２】
0005872102.tif 000007
【図３】
0005872102.tif 000008
【図４】
0005872102.tif 000009
【図５】
0005872102.tif 000010
【図６】
0005872102.tif 000011
【図７】
0005872102.tif 000012
【図８】
0005872102.tif 000013
【図９】
0005872102.tif 000014
【図１０】
0005872102.tif 000015
【図１１】
0005872102.tif 000016
【図１２】
0005872102.tif 000017
【図１３】
0005872102.tif 000018
【図１４Ａ】
0005872102.tif 000019
【図１４Ｂ】
0005872102.tif 000020
【図１５】
0005872102.tif 000021
【図１６】
0005872102.tif 000022
【図１７】
0005872102.tif 000023
【図１８】
0005872102.tif 000024
【図１９】
0005872102.tif 000025